REVENDICATIONS 1. A titre de produits nouveaux les dérivés organolithiés répondant à la formule générale dans laquelle Ar X est un radical aromatique divalent qui contient au moins deux groupes phényle, lesdits groupes phényle étant éventuellement séparés par des groupes alkylène, R1 et R2 sont des groupes alkyles, de préférence inférieurs, y est égal à 1 ou 2, x est égal ou supérieur à 8 et les atomes d'azote ne sont pas fixés sur le meme groupe phényle, les atomes de lithium étant sur le groupe phényle en ortho par rapport aux atomes d'azote. 2. Catalyseur de polymérisation organolithié, caractérisé en ce qu'il est constitué d'un mélange de dérivés organolithiés ré- pondant à la formule générale dans laquelle Ar Hx, R1, R2, y et x sont tels que définis dans la revendication 1. 3. Catalyseur selon la revendication 2, caractérisé en ce que Ar Hx répond à la formule dans laquelle n est supérieur ou égal à zéro. 4. Catalyseur selon ltune des revendications 2 ou 3, ca ractérisé en ce que Ar Hx est un radical diphénylméthane. 5. Catalayseur selon llune quelconque des revendications 2 à 4, caractérisé en ce qu'il contient les composés-répondant aux formules 6. Catalyseur selon l'une quelconque des revendications 2 à 5, caractérisé en ce qu'il est mis sous forme de suspensions dans des hydrocarbures aliphatiques saturés, tels que l'hexane ou ltheptane ou dans de l'huile de vaseline. 7. Catalyseur selon l'une quelconque des revendications 2 à 6, caractérisé en ce quTil contient une quantité prédominante de dérivé dilithié y= 2 dans la formule (I) 7. 8. Procédé pour l'obtention des composés selon la revendication 1, caractérisé en ce qu il consiste à faire réagir, sous agitation énergique, une diamine aromatique tertiaire et un alkyllithium à une température comprise entre 50 et 60 C, les quantités d'alkyllithium et de diamine mises en oeuvre étant telles que le rapport molaire de l'alkyllithium à la diamine soit voisin de 2:1 à la fin de la réaction, ladite réaction étant conduite en ajoutant une solution de ladite diamine dans une solution dudit alkyllithium jusqu'à consommation de la quantité requise de la diamine, ladite addition étant réalisée lentement et de façon que ltalkyllithium soit en fort excès par rapport à la diamine introduite, et à maintenir le mélange réactionnel ainsi formé à la température de 50-60 C pendant une durée suffisante pour l'obtention des dérivés organolithiés ; par exemple pendant environ 48 heures supplémentaires. 9. Procédé selon la revendication 8, caractérisé en ce qu il consiste à répéter au moins une fois la métallation sur le mélange réactionnel préalablement débarrassé de l'amine n'ayant pas réagi au cours de la première métallation, ce qui conduit à un catalyseur contenant une forte proportion de dérivés dilithiés. 10. Procédé selon l'une des revendications 8 ou 9, caractérisé en ce que l'introduction de la solution de diamine a lieu pendant environ 24 à 72 heures. 11. Application des catalyseurs selon l'une quelconque des revendications 2 à 7 à l'amorçage de polymérisation et de copolymérisation, en particulier du type anionique. 12. Application des catalyseurs selon l'une quelconque des revendications 2 à 7 à l'amorçage de copolymérisation triséquencée A-B-A ou B-A-B où A et B appartiennent à des unités du type vinyli- que ou diène conjugué.